"セシウムを吸着した固体物質からセシウムを分離する方法であって、セシウムを吸着した固体物質を硫酸アンモニウム水溶液中で加熱することにより、前記セシウムを前記硫酸アンモニウム水溶液中に溶解させる工程を有することを特徴とする分離方法。前記硫酸アンモニウム水溶液の硫酸アンモニウム濃度が1~50重量である、請求項1に記載の分離方法。前記セシウムを吸着した固体物質に対する前記硫酸アンモニウム水溶液の固液比セシウムを吸着した固体物質の重量:硫酸アンモニウム水溶液の重量が1:10~1:1000である、請求項1又は2に記載の分離方法。前記加熱は、40~120°Cにおける加熱である、請求項1~3のいずれかに記載の分離方法。前記加熱時に、硫酸アンモニウム水溶液に超音波振動を印加する、請求項1~4のいずれかに記載の分離方法。前記加熱を加圧下で行う、請求項1~5のいずれかに記載の分離方法。前記固体物質を取り除いた前記セシウムを溶解させた硫酸アンモニウム水溶液から、硫酸アンモニウム水溶液を気化させることによりセシウム又はセシウム化合物を単離させる工程を更に有する、請求項1~6のいずれかに記載の分離方法。セシウムを吸着した固体物質からセシウムを分離するシステムであって、1セシウムを吸着した固体物質を硫酸アンモニウム水溶液中で加熱することにより、前記セシウムを前記硫酸アンモニウム水溶液中に溶解させる手段1、2前記固体物質を取り除いた前記セシウムを溶解させた硫酸アンモニウム水溶液から硫酸アンモニウム水溶液を気化させることによりセシウム又はセシウム化合物を単離させる手段2、及び3前記気化により得られるガス成分を水中捕捉することにより硫酸アンモニウム水溶液を調製し、前記手段1で用いる硫酸アンモニウム水溶液として再利用する手段3を有することを特徴とするシステム。本発明は、セシウムを吸着した固体物質からセシウムを分離する方法及び当該方法を利用したセシウムを分離するシステムを提供することを目的とする。本発明者は、上記目的を達成すべく鋭意研究を重ねた結果、セシウムを吸着した固体物質を硫酸アンモニウム水溶液中で加熱する方法によれば、上記目的を達成できることを見出し、本発明を完成するに至った。即ち、本発明は、下記のセシウムを分離する方法及びシステムに関する。項1.セシウムを吸着した固体物質からセシウムを分離する方法であって、セシウムを吸着した固体物質を硫酸アンモニウム水溶液中で加熱することにより、前記セシウムを前記硫酸アンモニウム水溶液中に溶解させる工程を有することを特徴とする分離方法。項2.前記硫酸アンモニウム水溶液の硫酸アンモニウム濃度が1~50重量である、上記項1に記載の分離方法。項3.前記セシウムを吸着した固体物質に対する前記硫酸アンモニウム水溶液の固液比セシウムを吸着した固体物質の重量:硫酸アンモニウム水溶液の重量が1:10~1:1000である、上記項1又は2に記載の分離方法。項4.前記加熱は、40~120°Cにおける加熱である、上記項1~3のいずれかに記載の分離方法。項5.前記加熱時に、硫酸アンモニウム水溶液に超音波振動を印加する、上記項1~4のいずれかに記載の分離方法。項6.前記加熱を加圧下で行う、上記項1~5のいずれかに記載の分離方法。項7.前記固体物質を取り除いた前記セシウムを溶解させた硫酸アンモニウム水溶液から、硫酸アンモニウム水溶液を気化させることによりセシウム又はセシウム化合物を単離させる工程を更に有する、上記項1~6のいずれかに記載の分離方法。項8.セシウムを吸着した固体物質からセシウムを分離するシステムであって、1セシウムを吸着した固体物質を硫酸アンモニウム水溶液中で加熱することにより、前記セシウムを前記硫酸アンモニウム水溶液中に溶解させる手段1、2前記固体物質を取り除いた前記セシウムを溶解させた硫酸アンモニウム水溶液から硫酸アンモニウム水溶液を気化させることによりセシウム又はセシウム化合物を単離させる手段2、及び3前記気化により得られるガス成分を水中捕捉することにより硫酸アンモニウム水溶液を調製し、前記手段1で用いる硫酸アンモニウム水溶液として再利用する手段3を有することを特徴とするシステム。以下、本発明について詳細に説明する。本発明のセシウムを分離する方法本発明のセシウムを吸着した固体物質からセシウムを分離する方法以下、本発明のセシウム分離方法と略記するは、セシウムを吸着した固体物質を硫酸アンモニウム水溶液中で加熱することにより、前記セシウムを前記硫酸アンモニウム水溶液中に溶解させる工程を有することを特徴とする。上記特徴を有する本発明のセシウム分離方法は、セシウムを吸着した固体物質を硫酸アンモニウム水溶液中で加熱することによりセシウムを硫酸アンモニウム水溶液中に溶解させることによりセシウムを分離する。これにより、セシウムを吸着した固体物質からセシウムを分離することができる。また、セシウムを溶解した硫酸アンモニウム水溶液は液体成分を熱処理で気化させることにより、セシウム又はセシウム化合物を単離して回収することができる。セシウムを吸着した固体物質セシウムを吸着した固体物質としては特に限定されず、例えば、セシウムを吸着した土壌、粘土、がれき、汚泥、焼却灰、鉱物及び植物枯葉、腐葉土等も含むを幅広く対象とすることができる。吸着しているセシウムは、セシウム汚染により吸着付着したものに限定されず、セシウム吸着鉱に含まれるセシウムでもよい。がれき等の固体物質は、適当な大きさに砕いてから使用しても良い。また、土壌等に含まれるセシウムに対してゼオライト、プルシアンブルー等を加えて、土壌等からセシウムを分離し、ゼオライト、プルシアンブルー等にセシウムを吸着させた場合は、そのセシウムを含むゼオライト、プルシアンブルーも対象とすることができる。セシウム吸着鉱又はセシウムを含む土壌等を、先ずゼオライト、プルシアンブルー等を用いて当該ゼオライト、プルシアンブルー等にセシウムを吸着させ、次いで前記ゼオライト、プルシアンブルー等を硫酸アンモニウム水溶液中で加熱することで、硫酸アンモニウム水溶液中にセシウムを溶解して、効率よくセシウムを分離することが可能である。本発明は、放射性セシウムにより汚染された固体物質からの放射性セシウムの分離にも適用することができ、放射性セシウムにより汚染された固体物質を除染することができる。硫酸アンモニウム水溶液中での加熱本発明では、セシウムを吸着した固体物質を硫酸アンモニウム水溶液中で加熱することによりセシウムを硫酸アンモニウム水溶液中に溶解させる。本発明は、硫酸アンモニウム2SO4、融点280°C水溶液を用いる。硫酸アンモニウム水溶液は、固体物質からのセシウムの分離に際し、一般的に使用されるシュウ酸や硝酸などの酸溶液よりも取扱が容易で安全である。また、固体物質からセシウムを分離した後の硫酸アンモニウム水溶液に対して、中和処理の必要がない。硫酸アンモニウムは、水への溶解度が高く74g100cc、水溶液を調製したときのpHが低いのでpH497、セシウムが吸着した固体物質から、セシウムを十分に分離できる。硫酸アンモニウム水溶液の硫酸アンモニウム濃度は、セシウムを吸着した固体物質からセシウムを効率よく硫酸アンモニウム水溶液中に溶解させることができる点から、1~50重量程度が好ましく、2~30重量程度がより好ましく、5~20重量程度が更に好ましく、10重量前後が特に好ましい。セシウムを吸着した固体物質に対する硫酸アンモニウム水溶液の固液比セシウムを吸着した固体物質の重量:硫酸アンモニウム水溶液の重量は、セシウムを吸着した固体物質を硫酸アンモニウム水溶液に浸漬させる程度の量であれば特に限定されないが、セシウムを吸着した固体物質からセシウムを効率よく硫酸アンモニウム水溶液中に溶解させることができる点から、1:10~1:1000程度が好ましく、1:50~1:500程度がより好ましい。例えば、セシウムが吸着した固体物質が、土壌、粘土、がれき、汚泥、焼却灰、鉱物及び植物である場合は、前記固体物質重量に対して添加する硫酸アンモニウム水溶液重量を10倍以上とし、その水溶液を必要であれば、加圧条件下で加熱して90~110°Cの温度に10分以上保持することにより、前記固体物質からのセシウム溶解率を90以上とすることができる。また、セシウムが吸着した固体物質がゼオライトである場合は、ゼオライトにはセシウムが強固に吸着するので、前記固体物質重量に対して添加する硫酸アンモニウム水溶液重量を50倍以上とし、その水溶液を必要であれば、加圧条件下で加熱して110~180°Cの温度に30分以上保持することにより、固体物質からのセシウム溶解率を99~100とすることができる。加熱温度は、セシウムを吸着した固体物質からセシウムを効率よく硫酸アンモニウム水溶液中に溶解させることができる点から、40~180°C程度であっても良く、実用面から40~120°C程度が好ましい。常圧下で加熱する場合は、80~100°C程度が好ましい。硫酸アンモニウム水溶液を100°C以上で加熱する場合は、耐圧容器を用いて加圧下で加熱することになり、既在のオートクレーブ等の加熱を伴う加圧器を使用することができる。例えば、120°C程度の加熱温度を保持するためには2気圧程度の加圧下で行うことが必要であり、180°C程度の加熱温度を保持するためには10気圧程度の加圧下で行うことが必要である。加熱温度を180°C程度以下とすると、平衡蒸気圧は10気圧未満とすることができ、高圧容器の範疇に抵触せず、簡便である。また、本発明では、硫酸アンモニウム水溶液を用いるため、酸溶液を用いる場合に生じる耐圧容器の腐食問題は発生しない。加熱時間は、セシウムを吸着した固体物質により適宜調整すれば良く、通常10分以上の加熱処理が好ましく、30分以上の加熱処理が好ましい。加熱は、セシウムを吸着した固体物質からセシウムを効率よく硫酸アンモニウム水溶液中に溶解させることができる点から、水の沸点を上げるため加圧下で行うことが好ましい。加圧器として、オートクレーブ、金属やガラス製の耐圧容器、圧力鍋等を使用することができ、加圧条件は、11気圧以上10気圧未満が好ましく、11気圧~3気圧がより好ましい。また、加圧と同時に加熱できる加圧器を用いることが好ましい。加熱時において、セシウムを吸着した固体物質からセシウムを効率よく硫酸アンモニウム水溶液中に溶解させることができる点から、硫酸アンモニウム水溶液に超音波振動を印加することが好ましい。硫酸アンモニウム水溶液への超音波振動の印加は、市販の超音波発信器等を使用することができ、超音波振動の印加条件は、周波数5~100kHz程度が好ましく、20~50kHz程度がより好ましい。本発明では、硫酸アンモニウム水溶液を用いるが、他のアンモニウム塩を用いる場合には、本発明の効果は得られない。具体的には、硝酸アンモニウムNH4NO3、融点170°Cは、加熱210°C程度により爆発性があるので、本発明の様に、セシウムが吸着した固体物質を加熱して、固体物質からセシウムを分離する方法では、採用できない。また、塩化アンモニウムNH4Cl、融点338°Cは、水への溶解度が高くなく37g100cc、水溶液を調製したときのpHが低くないのでpH512、セシウムが吸着した固体物質からのセシウムの分離能力が十分でない。また、塩化アンモニウムは、融点が高いので、セシウムを塩化アンモニウム水溶液に溶解させた後に、塩化アンモニウムを気化させることが困難である。あるいは気化させるためにより多くのエネルギーが必要となる。その結果、塩化アンモニウムとセシウム又はセシウム化合物とを完全に分離させることが容易でなく、セシウムを含む塩化アンモニウムが残留しやすいため効果的な減容化につながらず、またそのため、塩化アンモニウムの再利用率も低下する。その他、炭酸アンモニウム2CO3、融点58°C、炭酸水素アンモニウムHCO3、融点106°C及び硫酸水素アンモニウムHSO4、融点1469°Cは、分解しアンモニア臭が発生するので、採用できない。セシウム又はセシウム化合物の単離回収本発明では、前記固体物質を取り除いた前記セシウムを溶解させた硫酸アンモニウム水溶液から、硫酸アンモニウム水溶液を気化させることによりセシウム又はセシウム化合物を単離させる工程を更に含んでもよい。本発明では、固体物質に含まれるセシウムを硫酸アンモニウム水溶液中に溶解させた後、固体物質を取り除いたセシウムを含む硫酸アンモニウム水溶液から、水分を気化蒸発させることにより、セシウム又はセシウム化合物セシウムの酸化物、水酸化物等を含む硫酸アンモニウム粉末が得られる。セシウムを溶解させた硫酸アンモニウム水溶液の水分は、常温下でも自然蒸発するが、硫酸アンモニウム水溶液を減圧及び加熱することにより短時間で効率的にセシウム又はセシウム化合物を含む硫酸アンモニウム粉末を濃縮回収することができる。硫酸アンモニウムは食品添加物及び窒素肥料等にも使用される物質であり、食品添加物及び窒素肥料等としても利用が可能である。本発明では、セシウム又はセシウム化合物を含む乾燥させた硫酸アンモニウム粉末を更に加熱して硫酸アンモニウムのみを気化蒸発させ、残留するセシウム又はセシウム化合物だけを単離回収することで、更に減容することができる。硫酸アンモニウムを気化蒸発させる温度は、300~500°C程度であれば、硫酸アンモニウムのみを気化させることができ、その温度では平衡蒸気圧が小さくほとんど気化しないセシウム又はセシウム化合物を回収することができる。硫酸アンモニウムを気化蒸発させる温度は、300~400°C程度がより好ましく、330~360°C程度が更に好ましく、通常350°C程度である。尚、本発明で言う気化とは、硫酸アンモニウムがアンモニアや硫酸などに分解せずに、硫酸アンモニウムのまま蒸発ガス化することである。セシウム又はセシウム化合物の状態で単離回収することにより、遮蔽容器が小さくて済むことから、固体物質に吸着したセシウムが放射性セシウムである場合は、放射性セシウムを長期間貯蔵する場所の確保も容易となる。また、本発明では、前記気化により得られる硫酸アンモニウムのガス成分を水中捕捉することにより、硫酸アンモニウム水溶液を調製し、本発明の方法で用いる硫酸アンモニウム水溶液として再利用することができる。また、硫酸アンモニウムガスを冷却して凝縮することで、余分な副産物を含まず、再利用できる硫酸アンモニウム粉末とすることができる。本発明のセシウムを分離するシステム本発明は、上記セシウムを分離する方法の発明を利用した、セシウムを分離するシステムの発明も包含する。具体的には、セシウムを吸着した固体物質からセシウムを分離するシステムであって、1セシウムを吸着した固体物質を硫酸アンモニウム水溶液中で加熱することにより、前記セシウムを前記硫酸アンモニウム水溶液中に溶解させる手段1、2前記固体物質を取り除いた前記セシウムを溶解させた硫酸アンモニウム水溶液から硫酸アンモニウム水溶液を気化させることによりセシウム又はセシウム化合物を単離させる手段2、及び3前記気化により得られるガス成分を水中捕捉することにより硫酸アンモニウム水溶液を調製し、前記手段1で用いる硫酸アンモニウム水溶液として再利用する手段3を有することを特徴とするシステムを包含する。本発明のセシウムを分離するシステムについて、図面を用いて説明する。本発明のシステムでは、セシウムを吸着した固体物質ゼオライト等を硫酸アンモニウム水溶液中で加熱することにより、前記セシウムを前記硫酸アンモニウム水溶液中に溶解させる手段1を備える。次に、濾過により、セシウムを分離した固体物質と、セシウム含有硫酸アンモニウム水溶液とを、分離すること固液分離ができる図4の6参照。本発明のシステムでは、次に前記セシウムを溶解させた硫酸アンモニウム水溶液から硫酸アンモニウム水溶液を気化させることによりセシウム又はセシウム化合物を単離させる手段2を備える。本発明のシステムでは、次に前記気化により得られるガス成分を水中捕捉することにより硫酸アンモニウム水溶液を調製し、前記手段1で用いる硫酸アンモニウム水溶液として再利用する手段3を備える。図3は、本発明のシステムにおけるセシウムCsと硫酸アンモニウムの分離方法キャリアガス方式を表し、前記手段2及び3に相当する。セシウム含有硫酸アンモニウム水溶液抽出液を、加熱容器3内に入れ、窒素など不活性キャリアガス1を流しながらマントルヒーター2で加熱する。この時、最初は80°C~100°Cに保持して水分だけを蒸発させて回収容器4で凝縮水に戻す。この凝縮水は、原子吸光分析法等でセシウム濃度を測定する。水分を蒸発させることで、セシウム及び硫酸アンモニウムセシウム含有硫酸アンモニウム粉末とも言うが加熱容器3側に残留させる。その後、マントルヒーター2の加熱温度を350°C程度に上げて硫酸アンモニウムを気化させる。加熱温度は、硫酸アンモニウムのガス化温度やガス生成速度により、300°C~500°C程度の範囲で設定する。このガスを回収容器4で捕捉し、硫酸アンモニウム水溶液を得る。回収容器4内の水溶液は、原子吸光分析法等でセシウム濃度を測定する。最終的にはセシウム又はセシウム化合物セシウムの酸化物又は水酸化物等は加熱容器3側に残留し、硫酸アンモニウムは回収容器4側に移行することにより、セシウム又はセシウム化合物を得ることができる。この結果、セシウムが吸着した固体物質の最初の重量と比較して、好ましくは約1/1000まで減容できる。また回収容器4側の硫酸アンモニウム水溶液は再利用できる。図4及び5は、本発明のシステムにおけるセシウムと硫酸アンモニウムの分離方法アスピレータ吸引方式を表し、前記手段2及び3に相当する。図4及び5は、前記図3に示すキャリアガス1に替えて、アスピレータ5で吸引する態様を示す。図4は、セシウムを吸着した固体物質ゼオライト等を硫酸アンモニウム水溶液中で加熱し、前記セシウムを前記硫酸アンモニウム水溶液中に溶解させた手段1後の、固液分離から、セシウム含有硫酸アンモニウム水溶液の加熱操作を示す。図4では、硫酸アンモニウム水溶液を用いてセシウムを固体物質ゼオライト等から分離させた後、濾過による固液分離により、この試料を濾過して固体物質ゼオライト等とセシウム含有硫酸アンモニウム水溶液とを分離させる操作を示す図4の6。固体物質がゼオライトであれば、濾過後のゼオライトを再利用することができる図4の7。加熱容器3側にセシウム又はセシウム化合物のみが残留し、回収容器4側では硫酸アンモニウム水溶液を得る。アスピレータ吸引方式は、放射性セシウムを扱う場合に、容器内を負圧に保持することができ、系外への飛散を防止するという観点から望ましい。また、図5は、セシウム含有硫酸アンモニウム水溶液から、セシウム又はセシウム化合物を得る操作単離操作を示す。図5では、回収容器4に回収した硫酸アンモニウム水溶液を再利用することを示す図5の8。本発明のセシウムを吸着した固体物質からセシウムを分離する方法によれば、セシウムを吸着した固体物質を硫酸アンモニウム水溶液中で加熱するので、セシウムが硫酸アンモニウム水溶液中に溶解し、固体物質からセシウムを分離できる。また、固体物質を取り除いた前記セシウムを溶解させた硫酸アンモニウム水溶液を、加熱等により硫酸アンモニウム水溶液を気化蒸発させることにより、硫酸アンモニウムとセシウム又はセシウム化合物とを分離させることができる。その結果、セシウムを吸着した固体物質例えばセシウム吸着鉱からのセシウムの回収が可能である。また、本発明のセシウムを吸着した固体物質からセシウムを分離する方法は、放射性セシウムにより汚染された固体物質からの放射性セシウムの分離にも適用することができ、放射性セシウムにより汚染された固体物質を減容化できる。更に、前記気化させた硫酸アンモニウムのガス成分を水中捕捉することにより、硫酸アンモニウム水溶液が得られるので、硫酸アンモニウムとして再利用が可能である。以下に実施例及び比較例を示して本発明を具体的に説明する。但し、本発明は実施例に限定されない。参考例1Cs吸着ゼオライトの作製ゼオライトのCs濃度は1000ppm100ppmのセシウムCs水溶液100cc中にゼオライト10gを投入してCsを吸着させた後、取り出して乾燥させ、Csを吸着させたゼオライトを作製した。残りの水溶液中の残留Cs濃度を原子吸光分析法で測定した結果、0~0.3ppmとなったことより、ゼオライトにCsがほぼ100吸着され、ゼオライト10gあたり10mgのCsを吸着したサンプルを作成した。参考例2Cs吸着土壌の作製土壌のCs濃度は100ppm10ppmのCs水溶液100cc中に土壌10gを投入した後、水分を蒸発させて乾燥させ、Csを1mg含む土壌10gを作製した。参考例3Cs吸着焼却灰の作製焼却灰のCs濃度は100ppm10ppmのCs水溶液100cc中に焼却灰10gを投入した後、水分を蒸発させて乾燥させ、Csを1mg含む焼却灰10gを作製した。実施例1ゼオライト10重量硫酸アンモニウム水溶液参考例1のCs含有ゼオライト10gを、濃度10重量の硫酸アンモニウム水溶液1000cc中に入れ、オートクレーブ2気圧を用いて120°Cで60分保持した。この水溶液中のCs濃度を原子吸光で測定した結果、10ppmとなった。換算すると初期のゼオライトに吸着させたCs量と水溶液中のCs量は同じ10mgとなるため、Csはゼオライトから水溶液中に100溶解していた。実施例2ゼオライト10重量硫酸アンモニウム水溶液固液比変化参考例1のCs含有ゼオライト10gに対して、濃度10重量の硫酸アンモニウム水溶液を所定量添加して、固液比硫酸アンモニウム水溶液重量/ゼオライト重量を変えた場合のゼオライトからのCs溶解率を図1に示す。図1から分かるように、固液比を上げるとCs溶解率が増加した。実施例3ゼオライト10重量硫酸アンモニウム水溶液温度変化固液比硫酸アンモニウム水溶液重量/ゼオライト重量を100に固定し、参考例1のCs含有ゼオライト10gを含む水溶液温度を変化させた場合のCs溶解率を図2に示す。図2から分かるように、温度を上げるとCs溶解率が増加した。120°Cの場合、Csはゼオライトから水溶液中に100溶解していた。実施例4ゼオライト硫酸アンモニウム水溶液硫酸アンモニウムの濃度変化固液比硫酸アンモニウム水溶液重量ゼオライト重量を10に固定し、参考例1のCs含有ゼオライト10gを含む水溶液の硫酸アンモニウム濃度重量を変化させた場合のCs分離結果温度条件:室温を表1に示す。固液比硫酸アンモニウム水溶液重量ゼオライト重量を100に固定し、参考例1のCs含有ゼオライト10gを含む水溶液の硫酸アンモニウム濃度重量を変化させた場合のCs分離結果温度条件:95°Cを表2に示す。これらから分かるように、Cs溶解量は硫酸アンモニウム濃度に依存する傾向がみられた。固体物質から水溶液へのCs溶解量は、硫酸アンモニウム濃度と比例関係でなく最適値を有することが分かる。この最適な硫酸アンモニウム濃度は、固体物質の種類、固液比又は温度によって変わる。温度を上げるとCs溶解率が増加した。実施例5ゼオライト5重量硫酸アンモニウム5重量塩化アンモニウム水溶液参考例1のCs含有ゼオライト10gを、濃度5重量の硫酸アンモニウムと濃度5重量の塩化アンモニウムを添加した水溶液1000cc中に入れ、オートクレーブ2気圧を用いて120°Cで60分保持した。この水溶液中のCs濃度を原子吸光で測定した結果、換算値でCs量は10mgとなったことから、ゼオライトから水溶液中にCsは100溶解していた。参考例4ゼオライト10重量フェロシアン化鉄水溶液参考例1のCs含有ゼオライト10gを、濃度10重量のフェロシアン化鉄水溶液100cc中に入れて室温で24時間保持した。この水溶液中のCs濃度を原子吸光分析法で測定した結果、0.5ppmとなった。このことより、Csが強固に吸着したゼオライトに単にフェロシアン化鉄水溶液を添加しても、0.5程度しか溶解しないことが判明した。参考例5ゼオライトエタノール参考例1のCs含有ゼオライト10gを、純度99.9のエタノール100cc中に入れて室温で24時間保持した。このエタノール中のCs濃度を原子吸光分析法で測定した結果、0.1ppmとなった。このことより、Csが強固に吸着したゼオライトに単にエタノールを添加しても、0.1程度しか溶解しないことが判明した。参考例6ゼオライトアセトン参考例1のCs含有ゼオライト10gを、純度99のアセトン100cc中に入れて室温で24時間保持した。このアセトン中のCs濃度を原子吸光分析法で測定した結果、0.1ppmとなった。このことより、Csが強固に吸着したゼオライトに単にアセトンを添加しても、0.1程度しか溶解しないことが判明した。実施例6土壌10重量硫酸アンモニウム水溶液参考例2のCs含有土壌10gを、濃度10重量の硫酸アンモニウム水溶液100cc中に入れ、90°Cで10分保持した。この水溶液中のCs濃度を原子吸光分析法で測定することにより,土壌中からのCs溶解率は90となっていることが判明した。実施例7土壌10重量硫酸アンモニウム水溶液参考例2のCs含有土壌10gを,濃度10重量の硫酸アンモニウム水溶液500cc中に入れ、オートクレーブ12気圧を用いて105°Cで30分保持した。この水溶液中のCs濃度を原子吸光分析法で測定することにより、土壌中からのCs溶解率は100となっていることが判明した。実施例8焼却灰10重量硫酸アンモニウム水溶液参考例3のCs含有焼却灰10gを、濃度10重量の硫酸アンモニウムを添加した水溶液500cc中に入れ、オートクレーブを用いて105°Cで30分保持した。この水溶液中のCs濃度を原子吸光分析法で測定することにより、焼却灰中からのCs溶解率は100となっていることが判明した。実施例9抽出液のガス化によるCs又はCs化合物の単離回収Csが完全にゼオライトから水溶液に溶解した実施例1の後に、濾過してゼオライトと水溶液を分離した。このCs含有硫酸アンモニウム水溶液を、図3に示す加熱容器内に入れ、不活性キャリアガスを流しながらマントルヒーターで加熱した。最初は80°C~100°Cに保持して水分だけを蒸発させた。原子吸光分析法で測定した結果、凝縮水からCsは検出されなかったことから、蒸発時にCsが加熱容器側に残留することが確認できた。その後、温度を350°Cに上げてCs含有硫酸アンモニウム粉末から硫酸アンモニウムを気化させた。加熱温度は、硫酸アンモニウムのガス化温度やガス生成速度により、300°C~500°Cの範囲で設定する。このガスは水中ですべて捕集した。原子吸光分析法を用いて、回収容器内の水溶液を分析した結果、Csは検出されず、また硫酸アンモニウム水溶液であることが分かった。以上のことより、最終的にはCs又はCs化合物Cs酸化物又はCs水酸化物等は加熱容器側に残留し、硫酸アンモニウムは回収容器側に移行することにより、Cs又はCs化合物を単離回収することが可能となった。この結果、固体物質重量と比較して、約1/1000まで減容できた。また回収容器側の硫酸アンモニウム水溶液は実施例1の溶解用水溶液として再利用される。なお図3に示すキャリアガスに替えて、図4及び5に示す様に、アスピレータで吸引しても同様の結果が得られ、加熱容器側にCs又はCs化合物のみが残留し、回収容器側は硫酸アンモニウム水溶液となった。"